(57)【要約】【課題】  １つの励起光から、複数の蛍光を効率よく発し、これら複数の蛍光と励起光とをむらなく効率的に混色することにより色再現性のよい種々の光を得ることができ、劣化のない、高輝度で、耐熱性、耐久性に優れた光変換部材およびそれを用いた発光装置を提供する。【解決手段】  光変換用セラミック複合体は、単一金属酸化物および複合金属酸化物から選ばれる少なくとも２つ以上の酸化物相が連続的にかつ三次元的に相互に絡み合って形成されている凝固体からなり、該凝固体中の酸化物相のうち少なくとも１つは励起光により励起されて第１の蛍光を発する第１の蛍光体相であり、前記酸化物相の少なくとも１つは前記第１の蛍光により励起されて前記第１の蛍光より長い波長の第２の蛍光を発する第２の蛍光体相である。【選択図】  図３
2006173433.tif 000002
【特許請求の範囲】
【請求項１】
単一金属酸化物および複合金属酸化物から選ばれる少なくとも２つ以上の酸化物相が連続的にかつ三次元的に相互に絡み合って形成されている凝固体からなり、該凝固体中の酸化物相のうち少なくとも１つは励起光により励起されて第１の蛍光を発する第１の蛍光体相であり、前記酸化物相の少なくとも１つは前記第１の蛍光により励起されて前記第１の蛍光より長い波長の第２の蛍光を発する第２の蛍光体相であることを特徴とする光変換用セラミック複合体。
【請求項２】
前記第１の蛍光体相が少なくともセリウムで付活されたガーネット型構造を有する結晶相を含み、前記第２の蛍光体相がクロムで付活されたＡｌ２Ｏ３相を含むことを特徴とする請求項１記載の光変換用セラミック複合体。
【請求項３】
前記ガーネット型構造を有する結晶相が、Ｙ３Ａｌ５Ｏ１２結晶相であることを特徴とする請求項２記載の光変換用セラミック複合体。
【請求項４】
前記励起光が、波長３８０ｎｍ〜４９０ｎｍにピークを有する光であることを特徴とする請求項１記載の光変換用セラミック複合体。
【請求項５】
発光素子と光変換用セラミック複合体とからなる発光装置であり、該光変換用セラミック複合体は単一金属酸化物および複合金属酸化物から選ばれる少なくとも２つ以上の酸化物相が連続的にかつ三次元的に相互に絡み合って形成されている凝固体からなり、該凝固体中の酸化物相のうち少なくとも１つは前記発光素子から発した光により励起されて第１の蛍光を発する第１の蛍光体相であり、前記酸化物相の少なくとも１つは前記第１の蛍光により励起されて前記第１の蛍光より長い波長の第２の蛍光を発する第２の蛍光体相であることを特徴とする発光装置。
【請求項６】
前記第１の蛍光体相が少なくともセリウムで付活されたガーネット型構造を有する結晶相を含み、前記第２の蛍光体相がクロムで付活されたＡｌ２Ｏ３相を含むことを特徴とする請求項５記載の発光装置。
【請求項７】
前記ガーネット型構造を有する結晶相が、Ｙ３Ａｌ５Ｏ１２結晶相であることを特徴とする請求項６記載の発光装置。
【請求項８】
前記第１の蛍光体相を励起する光が波長３８０ｎｍ〜４９０ｎｍにピークを有する光であることを特徴とする請求項５記載の発光装置。
【請求項９】
前記発光素子が発光ダイオード素子であることを特徴とする請求項５記載の発光装置。
【発明の詳細な説明】
【技術分野】
【０００１】
本発明は、ディスプレイ、照明、バックライト光源等に利用できる発光ダイオード等の発光装置に関し、詳しくは、照射光を利用して蛍光を得る光変換部材である光変換用セラミック複合体と、その光変換用セラミック複合体を用いた発光装置に関する。
【背景技術】
【０００２】
近年、青色発光ダイオード素子を発光源とする白色発光ダイオードの開発研究が盛んに行われている。白色発光ダイオードは軽量で、水銀を使用せず、長寿命であることから、今後、需要が急速に拡大することが予測されている。青色発光素子の青色光を白色光ヘ変換する方法として最も一般的に行なわれている方法は、例えば特許文献１に記載されているように、青色光を発光する発光素子の前面に、青色光の一部を吸収して黄色光を発する蛍光体を含有するコーティング層と、光源の青色光とコーティング層からの黄色光を混色するためのモールド層とを設け、補色関係にある青色と黄色を混色することにより擬似的に白色を得るものである。コーティング層としては、セリウムで付活されたＹＡＧ（Ｙ３Ａｌ５Ｏ１２：Ｃｅ）粉末とエポキシ樹脂の混合物が採用されている。しかし本方法ではコーティング層を塗布する際に、含まれる蛍光体粉末の分布のむら、発光ダイオード個体毎の蛍光体粉末量のバラツキ等が生じやすく、それに起因する発光ダイオードの色むらが指摘されている。
【０００３】
さらに、本方法では青色と黄色の混色により擬似的に白色を得ており、発光スペクトルに赤色の成分が少ない。このため、例えば赤いものがくすんで見えるなどの色再現性に問題があり、将来家庭用照明の光源として適用を図っていく際の課題とされている。
【０００４】
この赤色成分の不足を解決するため特許文献２では、図２に示したように、Ｃｒを含有させたアルミナ基板上に半導体発光層を形成した青色発光ダイオード素子の周囲に樹脂に分散させたＹＡＧ：Ｃｅ蛍光体粉末を塗布し白色発光ダイオードを構成する方法を提案している。これは、半導体発光層からの青色光と、ＹＡＧ：Ｃｅ蛍光体粉末からの黄色光、それにＣｒ含有アルミナ基板が黄色光を吸収し発光する赤色光を加えることにより、発光スペクトルに赤色成分を付加して色再現性を改善するものである。
【０００５】
【特許文献１】特開２０００−２０８８１５号公報
【特許文献２】特開２００１−１５６３３６号公報
【発明の開示】
【発明が解決しようとする課題】
【０００６】
しかしながら特許文献２に記載の方法では、赤色光を得るためのアルミナ層が半導体発光層を形成するための基板として使用されていることから、半導体発光層を形成したアルミナ層は半導体形成基板としての要件を満たす必要があり、赤色発光量の制御手法、制御範囲が限られたものとなる。特に半導体発光層を形成した後は赤色光量を調整することは困難である。
【０００７】
また特許文献２に記載の方法において、赤色光を発光させるための黄色光は、ＹＡＧ：Ｃｅ蛍光体粉末から一度樹脂を介して発光ダイオード素子中のＣｒ含有アルミナ基板へと入射される。その過程、特に界面においては光の損失が生じるため、Ｃｒ含有アルミナ基板に到達する黄色光量は減少し、変換される赤色光量も減少してしまう。さらに発光した赤色光は外部へ放射される過程において、周囲のＹＡＧ：Ｃｅ蛍光体粉末によって散乱される。散乱は蛍光体粉末の分布のむら、量のバラツキ等により影響を受けるが、前述の通り蛍光体粉末の塗布むらが生じやすく、蛍光体粉末からの黄色蛍光むらに赤色光の散乱のむらが加わり、発光ダイオードの色むらが増幅され、製造上の歩留まりがさらに低下する。
【０００８】
本発明の目的は、例えば、発光ダイオードのような１つの励起光から、複数の蛍光を効率よく発し、これらの複数の蛍光と励起光とをむらなく効率的に混色することにより色再現性のよい種々の光を得ることができ、有機材料のような劣化等のない、高輝度で、耐熱性、耐久性に優れた光変換部材を提供することである。また、その変換部材を利用した、高輝度で、色調制御の可能な、劣化のない発光装置を提供することである。
【課題を解決するための手段】
【０００９】
本発明者らは、セラミック複合酸化物からなる光変換部材を用いると二つ以上の蛍光を同時に発生させることができることを見出し本発明にいたった。すなわち、本発明は、単一金属酸化物および複合金属酸化物から選ばれる少なくとも２つ以上の酸化物相が連続的にかつ三次元的に相互に絡み合って形成されている凝固体からなり、該凝固体中の酸化物相のうち少なくとも１つは励起光により励起されて第１の蛍光を発する第１の蛍光体相であり、前記酸化物相の少なくとも１つは前記第１の蛍光により励起されて前記第１の蛍光より長い波長の第２の蛍光を発する第２の蛍光体相であることを特徴とする光変換用セラミック複合体に関する。
【００１０】
また、本発明の発光装置の一態様は、前記第１の蛍光体相が少なくともセリウムで付活されたガーネット型構造を有する結晶相を含み、前記第２の蛍光体相がクロムで付活されたＡｌ２Ｏ３相を含むことを特徴とする。
【００１１】
また、本発明の光変換用セラミック複合体の一態様は、前記第１の蛍光体相が少なくともセリウムで付活されたガーネット型構造を有する結晶相を含み、前記第２の蛍光体相がクロムで付活されたＡｌ２Ｏ３相を含むことを特徴とする。また、本発明の光変換用セラミック複合体の一態様は、前記ガーネット型構造を有する結晶相が、Ｙ３Ａｌ５Ｏ１２結晶相であることを特徴とする。また、本発明の光変換用セラミック複合体の一態様は、前記励起光が、波長３８０ｎｍ〜４９０ｎｍにピークを有する光であることを特徴とする。
【００１２】
また、本発明は、発光素子と光変換用セラミック複合体とからなる発光装置であり、該光変換用セラミック複合体は単一金属酸化物および複合金属酸化物から選ばれる少なくとも２つ以上の酸化物相が連続的にかつ三次元的に相互に絡み合って形成されている凝固体からなり、該凝固体中の酸化物相のうち少なくとも１つは前記発光素子から発した光により励起されて第１の蛍光を発する第１の蛍光体相であり、前記酸化物相の少なくとも１つは前記第１の蛍光により励起されて前記第１の蛍光より長い波長の第２の蛍光を発する第２の蛍光体相であることを特徴とする発光装置に関する。
【００１３】
本発明の発光装置の一態様は、前記第１の蛍光体相が少なくともセリウムで付活されたガーネット型構造を有する結晶相を含み、前記第２の蛍光体相がクロムで付活されたＡｌ２Ｏ３相を含むことを特徴とする。また、本発明の発光ダイオードの一態様は、前記ガーネット型構造を有する結晶相が、Ｙ３Ａｌ５Ｏ１２結晶相であることを特徴とする。さらに、本発明の発光ダイオードは、前記第１の蛍光相を励起する光が波長３８０ｎｍ〜４９０ｎｍにピークを有する光であることを特徴とする。
【００１４】
また、本発明の発光装置の一態様は、前記発光素子が発光ダイオード素子であることを特徴とする。
【発明の効果】
【００１５】
本発明の光変換用セラミック複合体を用いることにより、発光素子からの光の照射で、光変換用セラミック複合体から２種以上の波長の発光を効率良く得ることができ、発光スペクトル中に３種以上の波長成分を含むことができる。そのため、組み合わせにより、様々な色調の光を得ることができる。例えば、青色発光ダイオード素子と特定の光変換用セラミック複合体と組み合わすことにより、青色光、黄色光、赤色光成分を含み、色再現性に優れ照明用光源として好適な白色光を得ることができる。また凝固体である光変換用セラミック複合体から黄色光と赤色光を同時に発光させるため、従来の粉末蛍光体に比較して特に赤色光を効率良く取り出すことができ、高輝度で、色調制御も容易で、製造上色むらが小さい均質な白色発光ダイオード等の発光装置を提供することができる。
【発明を実施するための最良の形態】
【００１６】
以下、本発明を図面を用いて詳細に説明する。本発明の光変換用セラミック複合体を用いた発光装置は、例えば図１に示されるような、発光素子と本発明の光変換用セラミック複合体よりなる。発光素子としては、発光ダイオード素子、レーザー光を発生する素子、水銀灯などが挙げられるが、発光ダイオード素子が小型で安価に得られるため好ましい。以後、発光素子として発光ダイオード素子を用いた場合について説明するが、これに限定されるものではない。また、発光素子として発光ダイオード素子を用いた場合の本発明の発光装置を発光ダイオードという。
【００１７】
本発明の光変換用セラミック複合体は、励起光により二つ以上の蛍光を発する部材であり、単一金属酸化物および複合金属酸化物から選ばれる少なくとも２つ以上の酸化物相が連続的にかつ三次元的に相互に絡み合って形成されている凝固体からなり、前記凝固体中の酸化物相のうち少なくとも２つは蛍光を発する金属元素酸化物を含有する蛍光体相である。単一金属酸化物とは、１種類の金属の酸化物であり、複合金属酸化物は、２種以上の金属の酸化物である。それぞれの酸化物は、単結晶状態となって三次元的に相互に絡み合った構造をしている。
【００１８】
蛍光を発する光変換部材が、このように金属酸化物で構成されているため、従来の蛍光体粉末を樹脂等の有機化合物に分散させた部材とくらべて、耐熱性に優れると共に、光による劣化等もない。また、これらの相は結晶でできており、２種以上の相の境界相はほとんど存在しないため、光の損失が少なく、変換されない光の透過率も高く、高輝度の光を得ることが可能である。また、組織が３次元的に絡み合った構造をしているため、光の混合性が高い。また、劣化がないことから、光源に光強度の大きいものを使用することができる。
【００１９】
このような単一金属酸化物としては、酸化アルミニウム（Ａｌ２Ｏ３）、酸化ジルコニウム（ＺｒＯ２）、酸化マグネシウム（ＭｇＯ）、酸化シリコン（ＳｉＯ２）、酸化チタン（ＴｉＯ２）、酸化バリウム（ＢａＯ）、酸化ベリリウム（ＢｅＯ）、酸化カルシウム（ＣａＯ）、酸化クロミウム（Ｃｒ２Ｏ３）等の他、希土類元素酸化物（Ｌａ２Ｏ３、Ｙ２Ｏ３、ＣｅＯ２、Ｐｒ６Ｏ１１、Ｎｄ２Ｏ３、Ｓｍ２Ｏ３、Ｇｄ２Ｏ３、Ｅｕ２Ｏ３、Ｔｂ４Ｏ７、Ｄｙ２Ｏ３、Ｈｏ２Ｏ３、Ｅｒ２Ｏ３、Ｔｍ２Ｏ３、Ｙｂ２Ｏ３、Ｌｕ２Ｏ３）が挙げられる。また、複合金属酸化物としては、ＬａＡｌＯ３、ＣｅＡｌＯ３、ＰｒＡｌＯ３、ＮｄＡｌＯ３、ＳｍＡｌＯ３、ＥｕＡｌＯ３、ＧｄＡｌＯ３、ＤｙＡｌＯ３、ＥｒＡｌＯ３、Ｙｂ４Ａｌ２Ｏ９、Ｙ３Ａｌ５Ｏ１２、Ｅｒ３Ａｌ５Ｏ１２、Ｔｂ３Ａｌ５Ｏ１２、１１Ａｌ２Ｏ３・Ｌａ２Ｏ３、１１Ａｌ２Ｏ３・Ｎｄ２Ｏ３、３Ｄｙ２Ｏ３・５Ａｌ２Ｏ３、２Ｄｙ２Ｏ３・Ａｌ２Ｏ３、１１Ａｌ２Ｏ３・Ｐｒ２Ｏ３、ＥｕＡｌ１１Ｏ１８、２Ｇｄ２Ｏ３・Ａｌ２Ｏ３、１１Ａｌ２Ｏ３・Ｓｍ２Ｏ３、Ｙｂ３Ａｌ５Ｏ１２、ＣｅＡｌ１１Ｏ１８、Ｅｒ４Ａｌ２Ｏ９等が挙げられる。
【００２０】
本発明の光変換用セラミック複合体に含まれる少なくとも２種以上の蛍光体相の少なくとも１つは励起光により励起されて第１の蛍光を発する第１の蛍光体相であり、少なくとも１つは前記第１の蛍光により励起されて前記第１の蛍光より長い波長の第２の蛍光を発する第２の蛍光体相である。２種以上の蛍光体相は様々な組み合わせが可能であり、それぞれが発する蛍光の波長を選択することができる。波長のより短い側の蛍光(第１の蛍光)の励起は発光ダイオード素子からの光でおこなわれるが、波長のより長い側の蛍光(第２の蛍光)の励起はそれに加えて、第一の蛍光でおこなうことができる。ここで、第２の蛍光体相は、第１の蛍光以外の光により蛍光を発してもよく、特に蛍光源として第１の蛍光のみに限定するものではない。
【００２１】
光変換用セラミック複合体は各相が三次元的に相互に絡み合っており、かつその界面が非常にクリーンで光の損失が小さいため、部材中の他の蛍光体相から発光した蛍光は効率良く他の相へ入射し、励起光として有効に作用させることができる。また各蛍光体相は部材中に均一に分布しているため、発光素子からの発光と各蛍光体相からの２種以上の蛍光、計３種以上の波長成分が均質に混合された発光を得ることができる。
【００２２】
前記光変換用セラミック複合体を構成する、第１の蛍光を発する蛍光体相（前記第１の蛍光体相）が少なくともセリウムで付活されたガーネット型構造を有する結晶相を含み、第２の蛍光を発する蛍光体相（前記第２の蛍光体相）がクロムで付活されたＡｌ２Ｏ３相を含む場合、励起光として、波長２５０ｎｍ〜４９０ｎｍにピークを有する光が好ましく持ちられる。特に、波長３８０ｎｍ〜４９０ｎｍにピークを有する紫色〜青色の励起光と組み合わせることで、紫色〜青色光、黄色光、赤色光成分を含み、色再現性に優れ照明用光源として好適な白色光を得ることができるのでさらに好ましい。ガーネット型結晶はＡ３Ｘ５Ｏ１２の構造式で表され、構造式中ＡにはＹ，Ｔｂ，Ｓｍ，Ｇｄ，Ｌａ，Ｅｒ，Ｐｒ，Ｄｙの群から選ばれる１種以上の元素、同じく構造式中ＸにはＡｌ，Ｇａから選ばれる１種以上の元素が、含まれる場合が特に好ましい。この好ましい蛍光体相の組み合わせを含む光変換光変部材は、紫から青色の光を透過しながら、その一部を吸収し、セリウムで付活されたガーネット型構造を有する蛍光体相から黄色の第１の蛍光を発し、その第１の蛍光の一部を吸収し、クロムで付活されたＡｌ２Ｏ３蛍光体相から赤色の第２の蛍光を発するためである。
【００２３】
前記ガーネット型構造を有する蛍光体相が、なかでもセリウムで付活されたＹ３Ａｌ５Ｏ１２（＝ＹＡＧ：Ｃｅ）である場合、最も強い黄色蛍光を得ることができるので好適である。
【００２４】
本発明に用いる光変換用セラミック複合体を構成する凝固体は、原料金属酸化物を融解後、凝固させることで作製される。例えば、所定温度に保持したルツボに仕込んだ溶融物を、冷却温度を制御しながら冷却凝結させる簡単な方法で凝固体を得ることができるが、最も好ましいのは一方向凝固法により作製されたものである。一方向凝固をおこなうことにより含まれる結晶相が単結晶状態で連続的に成長し、部材内での光の減衰が減少するためである。また蛍光を発する金属元素酸化物は凝固体作製後、熱拡散、イオン注入などの方法で加えても良い。
【００２５】
本発明に用いる光変換用セラミック複合体を構成する凝固体は、少なくとも２つの相が蛍光を発する金属元素酸化物を含有していることを除き、本願出願人が先に特開平７−１４９５９７号公報、特開平７−１８７８９３号公報、特開平８−８１２５７号公報、特開平８−２５３３８９号公報、特開平８−２５３３９０号公報および特開平９−６７１９４号公報並びにこれらに対応する米国出願（米国特許第５，５６９，５４７号、同第５，４８４，７５２号、同第５，９０２，９６３号）等に開示したセラミック複合材料と同様のものであることができ、これらの出願（特許）に開示した製造方法で製造できるものである。これらの出願あるいは特許の開示内容はここに参照して含めるものである。
【００２６】
本発明に用いる光変換用セラミック複合体は、上記方法により作製された凝固体を、板状等の適切な形状に加工することによって得られる。部材厚み等を変えることにより、各蛍光の発光量を変化させることができ、発光装置の色調を容易に制御することができる。
【００２７】
本発明における発光装置の励起光は、波長３８０ｎｍ〜４９０ｎｍにピークを有する紫色〜青色光を発することが好ましい。前記光変換用セラミック複合体が少なくともセリウムで付活されたガーネット型構造を有する蛍光体相とクロムで付活されたＡｌ２Ｏ３蛍光体相を含む場合、紫から青色の光を入射すると、その一部を吸収し黄色の第１の蛍光を発し、また第一の蛍光の一部を吸収し赤色の第２の蛍光を発し、これらの青・紫色光、黄色光、赤色光が光変換用セラミック複合体内の連続的にかつ三次元的に相互に絡み合った組織により混合され、放出されるため、色むらのない均質な色再現性に優れた白色を得ることができるためである。
【００２８】
従って、本発明の、発光装置は、高輝度で、劣化がなく、光混合性がよく、色調の制御が可能で、例えば、色再現性に優れ照明用光源として好適な白色光を得ることができる。また凝固体である光変換用セラミック複合体から黄色光と赤色光を同時に発光させるため、従来の粉末蛍光体に比較して特に赤色光を効率良く取り出すことができ、高輝度で、色調制御も容易で、製造上色むらが小さい均質な白色発光ダイオード等の発光装置を提供することができる。
【実施例】
【００２９】
以下、具体的例を挙げ、本発明を更に詳しく説明する。
【００３０】
（実施例１、２）
α−Ａｌ２Ｏ３粉末（純度９９．９９％）とＹ２Ｏ３粉末（純度９９．９９９％）をモル比で８２：１８となるよう、またＣｅＯ２粉末（純度９９．９９％）を仕込み酸化物の反応により生成するＹ３Ａｌ５Ｏ１２（ＹＡＧ）  １モルに対し０．０１モルとなるよう、さらにＣｒ２Ｏ３粉末（純度９９．９９％）を生成するＡｌ２Ｏ３相１モルに対し０．００５モルとなるよう秤量した。これらの粉末をエタノール中、ボールミルによって１６時間湿式混合した後、エバポレーターを用いてエタノールを脱媒して原料粉末を得た。原料粉末は、真空炉中で予備溶解し一方向凝固の原料とした。
【００３１】
次に、この原料をそのままモリブデンルツボに仕込み、一方向凝固装置にセットし、１．３３×１０−３Ｐａ（１０−５Ｔｏｒｒ）の圧力下で原料を融解した。次に同一の雰囲気においてルツボを５ｍｍ／時間の速度で下降させ、ガーネット型結晶であるＹ３Ａｌ５Ｏ１２：ＣｅとＡｌ２Ｏ３：Ｃｒからなる凝固体を得た。得られた凝固体は赤紫色を呈していた。
【００３２】
凝固体の凝固方向に垂直な断面組織を図３に示す。白い部分がＹ３Ａｌ５Ｏ１２：Ｃｅ結晶、黒い部分がＡｌ２Ｏ３：Ｃｒ結晶である。二つ蛍光体相が相互に絡み合った組織を有していることが分かる。
【００３３】
凝固体を所定の形状・厚みに切り出し、得られた光変換用セラミック複合体と青色(４６３ｎｍ)を発する発光ダイオード素子と組み合わせ、発光ダイオードを構成し発光スペクトルの測定をおこなった。光変換用セラミック複合体の厚みを０．４ｍｍとした場合(実施例１)の発光スペクトルを図４に示す。青色(４６３ｎｍ)、ＹＡＧ：Ｃｅ蛍光体相からの黄色(５２０ｎｍ)、Ａｌ２Ｏ３：Ｃｒ蛍光体相からの赤色(６９４ｎｍ)をそれぞれピークとする光成分が混合されていることが認められる。またＹＡＧ：Ｃｅ蛍光体相からの蛍光の内、５３０-６００ｎｍの光成分が減衰しており、これはＡｌ２Ｏ３：Ｃｒ蛍光体相が吸収し、より長波長の赤色蛍光へと変換したことを示している。
【００３４】
光変換用セラミック複合体の厚みを０．６ｍｍとした場合(実施例２)の発光スペクトルを図５に示す。実施例１と比較して青色(４６３ｎｍ)成分が減少し、赤色(６９４ｎｍ)成分が増加しており、厚みにより色調を制御できることがわかる。色座標はｘ=０．３１、ｙ=０．３４でほぼ白色にちかい色調を得ることができることを示している。
【００３５】
(比較例１)
α−Ａｌ２Ｏ３粉末（純度９９．９９％）とＹ２Ｏ３粉末（純度９９．９９９％）をモル比で８２：１８となるよう、またＣｅＯ２粉末（純度９９．９９％）を仕込み酸化物の反応により生成するＹ３Ａｌ５Ｏ１２（ＹＡＧ）  １モルに対し０．０１モルとなるよう秤量した。以後実施例１，２と同様に光変換用セラミック複合体を作製し、青色(４６３ｎｍ)を発する発光ダイオード素子と組み合わせ、発光ダイオードを構成し発光スペクトルの測定をおこなった。得られた発光スペクトルを図６に示す。色座標はｘ＝０．２９、ｙ＝０．３４で、白色に近いが、実施例と比較すると７００ｎｍ以上の光成分が全く含まれておらず、赤の色再現性が悪いことがわかる。
【図面の簡単な説明】
【００３６】
【図１】本発明の発光装置の一実施形態を示す模式的断面図である。
【図２】従来の発光ダイオードの構造を示す模式的断面図である。
【図３】本発明の光変換用セラミック複合体の組織構造の一例を示す顕微鏡写真である。
【図４】本発明の発光装置の一例を示す実施例１の発光スペクトル図である。
【図５】本発明の発光装置の一例を示す実施例２の発光スペクトル図である。
【図６】従来の発光ダイオードの一例を示す比較例の発光スペクトル図である。
【符号の説明】
【００３７】
１  光変換用セラミック複合体
２  発光素子（発光ダイオード素子）
３  リードワイヤー
４  リード電極
５  Ｃｒを含有させたアルミナ単結晶基板
６  ＹＡＧ：Ｃｅ蛍光体粉末
７  窒化物半導体発光層
８  モールド樹脂
【図１】
2006173433.tif 000003
【図２】
2006173433.tif 000004
【図３】
2006173433.tif 000005
【図４】
2006173433.tif 000006
【図５】
2006173433.tif 000007
【図６】
2006173433.tif 000008